(57)【要約】      （修正有）【課題】ニュートンリング防止性、ぎらつき防止性、耐光性、防眩性、及び精彩性に優れ、加熱時のカールの発生を抑え得る、ニュートンリング防止シートを提供する。【解決手段】透明プラスチックフィルム１１に、有機・無機ハイブリッド硬化樹脂及び微粒子を含むハードコート層１２、並びに、有機・無機ハイブリッド硬化樹脂及び微粒子を含むニュートンリング防止層１３を有し、下記要件（Ｉ）〜（III）を満たす。（Ｉ）ニュートンリング防止層における最大高さ（Ｒｙ）が０．５〜５．０μｍである（II）ハードコート層の厚みとニュートンリング防止層の厚みとの差が５．０μｍ未満である（III）ハードコート層における微粒子の含有率と、ニュートンリング防止層における微粒子の含有率との差が５．０質量％以下である【選択図】図１
2013171126.tif 000002
【特許請求の範囲】
【請求項１】
透明プラスチックフィルムの片面に、有機・無機ハイブリッド硬化樹脂（ａ１）及び平均粒径が５００ｎｍを超える微粒子（ｂ１）を含むハードコート層を有し、且つ、該透明プラスチックフィルムの他方の面に、有機・無機ハイブリッド硬化樹脂（ａ２）及び平均粒径が５００ｎｍを超える微粒子（ｂ２）を含むニュートンリング防止層を有し、下記要件（Ｉ）〜（III）を満たす、ニュートンリング防止シート。
（Ｉ）前記ニュートンリング防止層における、ＪＩＳ  Ｂ  ０６０１−１９９４に準拠して測定される粗さ曲線より求められる最大高さ（Ｒｙ）が０．５〜５．０μｍである
（II）前記ハードコート層の厚み（ｚ１）と、前記ニュートンリング防止層の厚み（ｚ２）との差〔｜ｚ１−ｚ２｜〕が５．０μｍ未満である
（III）前記ハードコート層における微粒子（ｂ１）の含有率（ｒ１）と、前記ニュートンリング防止層における微粒子（ｂ２）の含有率（ｒ２）との差〔｜ｒ１−ｒ２｜〕が５．０質量％以下である
【請求項２】
さらに下記要件（IV）を満たす、請求項１に記載のニュートンリング防止シート。
（IV）前記ハードコート層における微粒子（ｂ１）の含有率（ｒ１）と、前記ニュートンリング防止層における微粒子（ｂ２）の含有率（ｒ２）との和〔ｒ１＋ｒ２〕が３５．０質量％以下である
【請求項３】
前記ニュートンリング防止層における、微粒子（ｂ２）の下記式で表される粒子径分布の変動係数（ＣＶ値）が、３０％未満である、請求項１又は２に記載のニュートンリング防止シート。
変動係数（ＣＶ値）（％）＝（粒径の標準偏差／平均粒径）×１００
【請求項４】
有機・無機ハイブリッド硬化樹脂（ａ２）の原料組成物が、有機・無機ハイブリッド硬化樹脂（ａ１）の原料組成物と同じである、請求項１〜３のいずれかに記載のニュートンリング防止シート。
【請求項５】
有機・無機ハイブリッド硬化樹脂（ａ１）及び／又は有機・無機ハイブリッド硬化樹脂（ａ２）の原料組成物が、活性エネルギー線硬化型化合物（ｉ）、平均粒径が０．５〜５００ｎｍのシリカ微粒子（ii）、及び光重合開始剤（iii）を含む活性エネルギー線感応型組成物である、請求項１〜４のいずれかに記載のニュートンリング防止シート。
【請求項６】
有機・無機ハイブリッド硬化樹脂（ａ１）及び／又は有機・無機ハイブリッド硬化樹脂（ａ２）の原料組成物が、紫外線吸収剤及び／又は光安定剤を含む、請求項１〜５のいずれかに記載のニュートンリング防止シート。
【請求項７】
微粒子（ｂ１）及び／又は微粒子（ｂ２）が、有機系微粒子である、請求項１〜６のいずれかに記載のニュートンリング防止シート。
【請求項８】
前記有機系微粒子が、アクリル系微粒子である、請求項７に記載のニュートンリング防止シート。
【請求項９】
前記ニュートンリング防止シートにおける、ＪＩＳ  Ｋ  ７１３６−２０００に準じて測定されるヘーズ値が４０％以下である、請求項１〜８のいずれかに記載のニュートンリング防止シート。
【発明の詳細な説明】
【技術分野】
【０００１】
本発明はニュートンリング防止シートに関する。
【背景技術】
【０００２】
近年、ディスプレイの上にタッチパネルを載せたものが、情報端末機等として広く使用されている。タッチパネルの方式の１つとして知られている抵抗膜式タッチパネルでは、透明プラスチックフィルムと基板との間に隙間を設けて、入力面を指やペン等で押し、透明プラスチックフィルムと基板とを部分的に接触させることで入力を行う。
ただ、このようなタッチパネルでは、入力時に透明プラスチックフィルムと基板が近接することで、透明プラスチック上に光の干渉によるニュートンリングが生じ、ディスプレイ画面の視認性の低下という問題が存在する。
【０００３】
この問題を改善するために、透明プラスチックフィルムの片面又は両面に、微粒子等によって微細な凹凸が形成された層を設けたニュートンリング防止シートを用いることで、ニュートンリングの発生を抑制できることが知られている。
【０００４】
ところが、この凹凸を有する層に含有された微粒子が輝点となってスパークルと呼ばれるぎらつき現象が発生し、画面がぎらついて見えてしまうという問題が存在する。
この問題の解決を目的として、特許文献１及び２には、透明支持体の一方の面に、電離放射線硬化型樹脂、特定の平均粒径と粒子径分布を有する微粒子から形成されてなるニュートンリング防止層を有し、前記透明支持体の他方の面に、指が接触する面を保護したり、外光の反射を拡散させて直線光の反射を防止したりすることを目的とした、微粒子を含有してなるハードコート層を有するニュートンリング防止シートが開示されている。
【先行技術文献】
【特許文献】
【０００５】
【特許文献１】特開２００５−２６５８６４号公報
【特許文献２】特開２０１０−４２６７１号公報
【発明の概要】
【発明が解決しようとする課題】
【０００６】
しかしながら、特許文献１及び２のニュートンリング防止シートは、タッチパネルの製造工程において、加熱処理をした際にカールが発生しやすく、製造工程中に不具合を引き起こしたり、明るさのムラが発生したりするという問題がある。
また、タッチパネルに用いられるニュートンリング防止シートには、ニュートンリング防止性、ぎらつき防止性、精彩性が求められる。さらに、このようなタッチパネルは、交通機関の券売機等のような屋外やそれに準じた環境で使用される機器に用いられる場合も多いことから、ニュートンリング防止シートには、耐光性や防眩性も要求される。
【０００７】
本発明は、ニュートンリング防止性、ぎらつき防止性、耐光性、防眩性、及び精彩性に優れ、加熱時のカールの発生を抑え得る、ニュートンリング防止シートを提供することを目的とする。
【課題を解決するための手段】
【０００８】
本発明者らは、特定の材料を含むハードコート層及びニュートンリング防止層を用い、且つ、特定の要件を満たすニュートンリング防止シートが、上記課題を解決し得ることを見出した。
すなわち、本発明は、下記［１］〜［８］を提供するものである。
［１］透明プラスチックフィルムの片面に、有機・無機ハイブリッド硬化樹脂（ａ１）及び平均粒径が５００ｎｍを超える微粒子（ｂ１）を含むハードコート層を有し、且つ、該透明プラスチックフィルムの他方の面に、有機・無機ハイブリッド硬化樹脂（ａ２）及び平均粒径が５００ｎｍを超える微粒子（ｂ２）を含むニュートンリング防止層を有し、下記要件（Ｉ）〜（III）を満たす、ニュートンリング防止シート。
（Ｉ）前記ニュートンリング防止層における、ＪＩＳ  Ｂ  ０６０１−１９９４に準拠して測定される粗さ曲線より求められる最大高さ（Ｒｙ）が０．５〜５．０μｍである
（II）前記ハードコート層の厚み（ｚ１）と、前記ニュートンリング防止層の厚み（ｚ２）との差〔｜ｚ１−ｚ２｜〕が５．０μｍ未満である
（III）前記ハードコート層における微粒子（ｂ１）の含有率（ｒ１）と、前記ニュートンリング防止層における微粒子（ｂ２）の含有率（ｒ２）との差〔｜ｒ１−ｒ２｜〕が５．０質量％以下である
［２］さらに下記要件（IV）を満たす、上記［１］に記載のニュートンリング防止シート。
（IV）前記ハードコート層における微粒子（ｂ１）の含有率（ｒ１）と、前記ニュートンリング防止層における微粒子（ｂ２）の含有率（ｒ２）との和〔ｒ１＋ｒ２〕が３５．０質量％以下である
［３］前記ニュートンリング防止層における、微粒子（ｂ２）の下記式で表される粒子径分布の変動係数（ＣＶ値）が、３０％未満である、上記［１］又は［２］に記載のニュートンリング防止シート。
変動係数（ＣＶ値）（％）＝（粒径の標準偏差／平均粒径）×１００
［４］有機・無機ハイブリッド硬化樹脂（ａ２）の原料組成物が、有機・無機ハイブリッド硬化樹脂（ａ１）の原料組成物と同じである、上記［１］〜［３］に記載のニュートンリング防止シート。
［５］有機・無機ハイブリッド硬化樹脂（ａ１）及び／又は有機・無機ハイブリッド硬化樹脂（ａ２）の原料組成物が、活性エネルギー線硬化型化合物（ｉ）及びシリカ微粒子（ii）を含む活性エネルギー線感応型組成物である、上記［１］〜［４］のいずれかに記載のニュートンリング防止シート。
［６］有機・無機ハイブリッド硬化樹脂（ａ１）及び／又は有機・無機ハイブリッド硬化樹脂（ａ２）の原料組成物が、紫外線吸収剤及び／又は光安定剤を含む、上記［１］〜［５］のいずれかに記載のニュートンリング防止シート。
［７］微粒子（ｂ１）及び／又は微粒子（ｂ２）が、有機系微粒子である、上記［１］〜［６］のいずれかに記載のニュートンリング防止シート。
［８］前記有機系微粒子が、アクリル系微粒子である、上記［７］に記載のニュートンリング防止シート。
［９］前記ニュートンリング防止シートにおける、ＪＩＳ  Ｋ  ７１３６−２０００に準じて測定されるヘーズ値が４０％以下である、上記［１］〜［８］のいずれかに記載のニュートンリング防止シート。
【発明の効果】
【０００９】
本発明のニュートンリング防止シートは、ニュートンリング防止性、ぎらつき防止性、耐光性、防眩性、及び精彩性に優れ、加熱時のカールの発生を抑え得る。
【図面の簡単な説明】
【００１０】
【図１】本発明のニュートンリング防止シートの構成の一例を示した、そのニュートンリング防止シートの断面図である。
【発明を実施するための形態】
【００１１】
［ニュートンリング防止シート］
本発明のニュートンリング防止シート（以下「ＮＲ防止シート」ともいう）は、透明プラスチックフィルムの片面に、有機・無機ハイブリッド硬化樹脂（ａ１）及び微粒子（ｂ１）を含むハードコート層（以下「ＨＣ層」ともいう）を有し、且つ、該透明プラスチックフィルムの他方の面に、有機・無機ハイブリッド硬化樹脂（ａ２）及び微粒子（ｂ２）を含むニュートンリング防止層（以下「ＮＲ防止層」ともいう）を有する。
【００１２】
図１は、本発明のニュートンリング防止シートの構成の一例を示した図である。図１に示すとおり、本発明のニュートンリング防止シート１は、透明プラスチックフィルム１１の片面に、ハードコート層１２を有し、該透明プラスチックフィルム１１の他方の面に、ニュートンリング防止層１３を有する。なお、必要に応じて、透明プラスチックフィルム１１とハードコート層１２及び／又はニュートンリング防止層１３の間に、プライマー層を設けてもよい。
【００１３】
そして、本発明のニュートンリング防止シートは、下記要件（Ｉ）〜（III）を満たす。
（Ｉ）ニュートンリング防止層における、ＪＩＳ  Ｂ  ０６０１−１９９４に準拠して測定される粗さ曲線より求められる最大高さ（Ｒｙ）が０．５〜５．０μｍである。
（II）ハードコート層の厚み（ｚ１）と、前記ニュートンリング防止層の厚み（ｚ２）との差〔｜ｚ１−ｚ２｜〕が５．０μｍ未満である。
（III）ハードコート層における微粒子（ｂ１）の含有率（ｒ１）と、前記ニュートンリング防止層における微粒子（ｂ２）の含有率（ｒ２）との差〔｜ｒ１−ｒ２｜〕が５．０質量％以下である。
【００１４】
上記要件（Ｉ）を満たすことで、ニュートンリング防止性が良好で、ぎらつき防止性に優れたＮＲ防止シートとなり得る。つまり、ＮＲ防止層におけるＲｙが０．５μｍ未満であると、ニュートンリング防止性能が発現し難くなる。また、Ｒｙが５．０μｍを超えると、ぎらつき防止性能が低下する。
ニュートンリング防止層における、上記要件（Ｉ）で規定する最大高さ（Ｒｙ）は、０．５〜５．０μｍであるが、上記観点から、好ましくは０．６〜４．２μｍ、より好ましくは０．７〜３．４μｍ、更に好ましくは０．８〜２．９μｍである。
なお、本発明において、粗さ曲線より求められる最大高さ（Ｒｙ）は、ＪＩＳ  Ｂ  ０６０１−１９９４に準拠して測定される粗さ曲線より求められたものであり、具体的には実施例に記載された方法により測定された値である。
【００１５】
また、上記要件（II）を満たすことで、加熱時のカールの発生を効果的に抑え得る。
ＨＣ層とＮＲ防止層との厚みの差が５μｍ以上であると、加熱時のＨＣ層とＮＲ防止層の収縮変形量に差が出るため、加熱時にカールが発生しやすくなるため好ましくない。
上記要件（II）で規定する、ＨＣ層とＮＲ防止層との厚みの差〔｜ｚ１−ｚ２｜〕は、５．０μｍ未満であるが、上記観点から、好ましくは４．０μｍ以下、より好ましくは３．４μｍ以下、より好ましくは２．４μｍ以下、更に好ましくは１．４μｍ以下、更に好ましくは０．５μｍ以下、より更に好ましくは実質０μｍである。
【００１６】
そして、上記要件（III）を満たすことで、さらに加熱時のカールの発生を効果的に抑制することができる。
ＨＣ層及びＮＲ防止層の形成時に活性エネルギー線を照射して硬化させる場合や加熱時に、微粒子は収縮しない。そのため、ＨＣ層とＮＲ防止層のそれぞれに含まれる微粒子の含有量の差が５．０質量％を超えると、その収縮しない微粒子の影響が大きくなり、カールが発生しやすくなるため好ましくない。
上記要件（III）で規定する、ＨＣ層とＮＲ防止層のそれぞれに含まれる微粒子の含有量の差〔｜ｒ１−ｒ２｜〕は、５．０質量％以下であるが、上記観点から、好ましくは４．２質量％以下、より好ましくは３．６質量％以下、より好ましくは２．８質量％以下、更に好ましくは１．７質量％以下、更に好ましくは０．５質量％以下、より更に好ましくは実質０質量％である。
なお、要件（III）で規定する「微粒子の含有量」とは、ＨＣ層又はＮＲ防止層を構成する樹脂や添加剤、微粒子等をすべて含んだ全材料の質量に対する、微粒子の質量を指す。
【００１７】
さらに、本発明のニュートンリング防止シートは、下記要件(IV)を満たすことが好ましい。
（IV）微粒子（ｂ１）の含有率（ｒ１）と、前記ニュートンリング防止層における微粒子（ｂ２）の含有率（ｒ２）との和〔ｒ１＋ｒ２〕が３５質量％以下である。
【００１８】
上記要件（IV）を満たすことで、ＮＲ防止シートのヘーズを低くし、また透過鮮明度を高く維持しやすくなり、精彩性に優れたＮＲ防止シートとすることができる。
上記要件（IV）で規定する、ＨＣ層とＮＲ防止層のそれぞれに含まれる微粒子の含有量の和〔ｒ１＋ｒ２〕は、上記観点から、より好ましくは２７質量％以下、更に好ましくは２０質量％以下である。
また、ＨＣ層とＮＲ防止層のそれぞれに含まれる微粒子の含有量の和〔ｒ１＋ｒ２〕の下限値としては、好ましくは２質量％以上、より好ましくは３質量％以上、更に好ましくは１０質量％以上である。
【００１９】
また、本発明のニュートンリング防止シートにおける、ＪＩＳ  Ｋ  ７１３６−２０００に準拠して測定されるヘーズ値は、好ましくは４０％以下、より好ましくは２５％以下、更に好ましくは１５％以下である。ヘーズ値が４０％以下であれば、画像の精彩性が良好となるため好ましい。
なお、本発明において、上記ヘーズ値は、ＪＩＳ  Ｋ  ７１３６−２０００に準拠して測定されたものであり、具体的には実施例に記載された方法により測定された値である。
【００２０】
また、本発明のニュートンリング防止シートにおける、ＪＩＳ  Ｋ  ７３７４−２００７に準拠して測定される、５種類のスリットの合計値で表される透過鮮明度は、好ましくは１００以上、より好ましくは１５０以上、更に好ましくは２００以上、より更に好ましくは２２０以上である。透過鮮明度が１００以上であれば、画像の精彩性が向上するため、本発明のＮＲ防止シートは、画像の精彩性が重視される一般需要者向けの機器に用いられるタッチパネルの好適な部材となり得る。
なお、本発明において、上記透過鮮明度は、ＪＩＳ  Ｋ  ７３７４−２００７に準拠して測定される、５種類のスリット（スリット幅が０．１２５ｍｍ、０．２５ｍｍ、０．５ｍｍ、１ｍｍ、及び２ｍｍのスリット）での合計値であり、具体的には実施例に記載された方法により測定された値である。
【００２１】
本発明のニュートンリング防止シートにおいて、ニュートンリング防止性能及びぎらつき防止性能を向上させつつ、加熱時のカールの発生を抑制する観点から、ハードコート層の厚み（ｚ１）とニュートンリング防止層の厚み（ｚ２）との厚みの比〔ｚ１／ｚ２〕が、好ましくは２５／７５〜７５／２５、より好ましくは３０／７０〜７０／３０、更に好ましくは４２／５８〜５８／４２である。当該比が２５／７５以上であれば、ぎらつき防止性能を向上させつつ、加熱時のカールの発生も抑制することができる。一方、当該比が７５／２５以下であれば、ニュートンリング防止性能を向上させつつ、加熱時のカールの発生も抑制できる。
【００２２】
以下、本発明のニュートンリング防止シートの各構成について説明する。
［透明プラスチックフィルム］
本発明のニュートンリング防止シートを構成する透明プラスチックフィルムは、特に制限はなく、公知の透明プラスチックフィルムの中から適宜選択して用いることができる。
なお、本発明において「透明プラスチックフィルム」とは、波長３８０〜７８０ｎｍの目視可能な可視光線の透過率が高いプラスチックフィルムのことを意味し、具体的には該可視光線領域における透過率の最小値が通常５０％以上、好ましくは７０％以上のプラスチックフィルムを意味する。
【００２３】
透明プラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等が挙げられる。
これらの中でも、光学用途に好適である観点から、ポリエステルフィルム、トリアセチ
ルセルロースフィルム、ポリカーボネートフィルムが好ましく、更に、安価で精彩性、寸
法安定性、強靭性に優れるという観点から、ポリエステルフィルムがより好ましい。
【００２４】
また、本発明で用いる透明プラスチックフィルムは、その表面に設けられる層との密着性を向上させる目的で、所望により片面又は両面に、酸化法や凹凸化法等により表面処理を施すことができる。
酸化法としては、例えば、コロナ放電処理、プラズマ処理、クロム酸処理（湿式）、火炎処理、熱風処理、オゾン・紫外線照射処理等が挙げられる。
凹凸化法としては、例えば、サンドブラスト法、溶剤処理法等が挙げられる。
これらの表面処理法はプラスチックフィルムの種類に応じて適宜選ばれるが、密着性の向上、操作性の観点から、コロナ放電処理が好ましい。
また、同様の目的でプラスチックフィルム表面にプライマー層を設けることもできる。
【００２５】
透明プラスチックフィルムの厚みは、上記要件（Ｉ）を満たす限り、特に制限は無いが、ハンドリングの容易性と、機器に装着されたときの無用な厚みの増加を防止する観点から、好ましくは１０〜４００μｍ、より好ましくは３０〜２５０μｍ、更に好ましくは５０〜２００μｍである。
【００２６】
［ハードコート層］
本発明のＮＲ防止シートを構成するハードコート層は、有機・無機ハイブリッド硬化樹脂（ａ１）及び微粒子（ｂ１）を含む。ハードコート層の存在により、本発明のＮＲ防止シートを適用したタッチパネルは、表面が擦り傷等から保護されると共に、防眩性を有することとなる。
当該ＨＣ層は、有機・無機ハイブリッド硬化樹脂（ａ１）をマトリックスとする層であり、樹脂（ａ１）を用いることでＨＣ層の耐光性を向上させることができる。
また、本発明のＮＲ防止シートは、有機・無機ハイブリッド硬化樹脂中の含まれる無機成分が、微粒子と微粒子の隙間を埋めることで、視認性が向上すると考えられる。
【００２７】
ＨＣ層の厚み（ｚ１）は、上記要件（II）を満たすように適宜調整されるが、耐光性及び防眩性、並びに視認性の観点から、好ましくは０．５〜８．０μｍ、より好ましくは１．０〜６．５μｍ、更に好ましくは１．５〜５．０μｍである。
【００２８】
ＨＣ層における、粗さ曲線より求められる最大高さ（Ｒｙ）は、防眩性向上の観点から、好ましくは０．５〜５．０μｍ、より好ましくは０．６〜４．２μｍ、更に好ましくは０．７〜３．４μｍ、より更に好ましくは０．８〜２．９μｍである。０．５μｍ以上であれば、防眩性向上の効果が顕著に発現する。一方、５．０μｍ以下であれば、ヘーズを低く、また透過鮮明度を高く維持しやすくなり、精彩性が良好となる。
【００２９】
ＨＣ層における微粒子（ｂ１）の含有量（ｒ１）は、上記要件（III）を満たすように適宜調製されるが、ＨＣ層を構成する全材料中、好ましくは１〜３０質量％、より好ましくは１．５〜２０質量％、更に好ましくは５〜１６質量％である。１質量％以上であれば、防眩性を向上させることができる。一方、３０質量％以下であれば、精彩性が良好となり、優れた視認性を有するＮＲ防止シートを得ることができる。
【００３０】
また、ＨＣ層における有機・無機ハイブリッド硬化樹脂（ａ１）の含有量は、ＨＣ層の強度を維持する観点から、好ましくは７０〜９９質量％、より好ましくは８０〜９８．５質量％、更に好ましくは８４〜９５質量％である。
【００３１】
〔有機・無機ハイブリッド硬化樹脂（ａ１）〕
本発明でいう「有機・無機ハイブリッド硬化樹脂」とは、ガラス繊維強化プラスチック（ＦＲＰ）で代表される昔からの複合体と異なり、有機成分と無機成分の混ざり方が緊密であり、分子レベルか分子レベルに近い粒径で分散した状態で硬化した樹脂を指す。具体的には、有機成分又は無機成分は、粒径１００ｎｍ以下で分散している。使用する「有機・無機ハイブリッド硬化樹脂」としては、紫外線や電子線等の活性エネルギー線の照射により、無機成分と有機成分が反応して、硬化して硬化膜を形成することができるものが好ましい。
【００３２】
有機・無機ハイブリッド硬化樹脂（ａ１）の原料組成物としては、活性エネルギー線硬化型化合物（ｉ）、平均粒径が０．５〜５００ｎｍのシリカ微粒子（ii）、及び光重合開始剤（iii）を含む、活性エネルギー線感応型組成物が好ましい。当該活性エネルギー線感応型組成物に対して、上記の活性エネルギー線を照射することで、架橋、硬化し、有機・無機ハイブリッド硬化樹脂を得ることができる。
また、該組成物には、本発明の効果を損なわない範囲で必要に応じて、光重合開始剤、紫外線吸収剤、光安定剤、酸化防止剤、赤外線吸収剤、帯電防止剤、レベリング剤、消泡剤等の添加剤を含むことができる。これらの中でも、耐光性を向上させる観点から、紫外線吸収剤、光安定剤を含むことが好ましい。
なお、本発明において「活性エネルギー線」とは、紫外線又は電子線等の電磁波又は荷電粒子線の中でエネルギー量子を有するものを指す。
【００３３】
（活性エネルギー線硬化型化合物（ｉ））
本発明において「活性エネルギー線硬化型化合物」とは、上記の活性エネルギー線を照射することにより、架橋、硬化する重合性化合物を指す。
活性エネルギー線硬化型化合物（ｉ）としては、多官能性（メタ）アクリレート系モノマー及び／又は（メタ）アクリレート系プレポリマーが好ましく、多官能性（メタ）アクリレート系モノマーがより好ましい。
なお、本発明において、（メタ）アクリレートとは、アクリレート及びメタクリレートの両方を指し、他の類似用語も同様である。
【００３４】
多官能性（メタ）アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート等が挙げられる。
なお、これらのモノマーは単独で又は２種以上を組み合わせて用いてもよい。
【００３５】
（メタ）アクリレート系プレポリマーとしては、例えば、ポリエステル（メタ）アクリレート系プレポリマー、エポキシ（メタ）アクリレート系プレポリマー、ウレタン（メタ）アクリレート系プレポリマー、ポリオール（メタ）アクリレート系プレポリマー等が挙げられる。
ポリエステル（メタ）アクリレート系プレポリマーは、例えば、多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
エポキシアクリレート系プレポリマーは、例えば、比較的低分子量のビスフェノール型エポキシ樹脂やノボラック型エポキシ樹脂のオキシラン環に、（メタ）アクリル酸を反応しエステル化することにより得ることができる。
ウレタンアクリレート系プレポリマーは、例えば、ポリエーテルポリオールやポリエステルポリオールとポリイソシアネートの反応によって得られるポリウレタンオリゴマーを、（メタ）アクリル酸でエステル化することにより得ることができる。
ポリオールアクリレート系プレポリマーは、ポリエーテルポリオールの水酸基を（メタ）アクリル酸でエステル化することにより得ることができる。
なお、これらのプレポリマーは単独で又は２種以上を組み合わせて用いてもよく、前記多官能性（メタ）アクリレート系モノマーと併用してもよい。
【００３６】
（シリカ微粒子（ii））
シリカ微粒子（ii）の平均粒径は０.５〜５００ｎｍであり、好ましくは１〜１００ｎｍである。なお、上記シリカ微粒子（ii）の平均粒径は、例えば、ＢＥＴ法によって測定された値である。
【００３７】
シリカ微粒子（ii）の中でも、活性エネルギー線硬化型化合物（ｉ）と強固な結合を形成する観点から、上記の活性エネルギー線硬化型化合物（ｉ）と反応することができる重合性不飽和基を有する有機化合物で表面修飾されたシリカ微粒子が好ましい。
重合性不飽和基を有する有機化合物で表面修飾されたシリカ微粒子は、シリカ微粒子の表面のシラノール基に、該シラノール基と反応し得る官能基である（メタ）アクリロイル基を有する重合性不飽和基含有有機化合物を反応させることにより、得ることができる。
なお、本発明において、シリカ微粒子の表面を修飾する重合性不飽和基を有する有機化合物は、上述の活性エネルギー線硬化型化合物に該当するものであってもよいが、シリカ微粒子（ii）の表面を修飾する化合物は、シリカ微粒子（ii）の構成要素として含まれるものであり、上記の活性エネルギー線硬化型化合物（ｉ）とは区別される。
【００３８】
前記シラノール基と反応し得る官能基を有する重合性不飽和基含有有機化合物としては、例えば、下記一般式（Ｉ）で表される化合物等が好ましい。
【００３９】
【化１】
2013171126.tif 000003
【００４０】
（式中、Ｒ1は水素原子又はメチル基、Ｒ2はハロゲン原子又は下記式で示される基である。）
【００４１】
【化２】
2013171126.tif 000004
【００４２】
このような有機化合物としては、例えば、（メタ）アクリル酸、（メタ）アクリル酸クロリド、（メタ）アクリル酸２−イソシアナートエチル、（メタ）アクリル酸グリシジル、（メタ）アクリル酸２，３−イミノプロピル、（メタ）アクリル酸２−ヒドロキシエチル、（メタ）アクリロイルオキシプロピルトリメトキシシラン等の（メタ）アクリル酸誘導体が挙げられる。
これらの有機化合物は、単独で又は２種以上を組み合わせて用いてもよい。
【００４３】
このシリカ微粒子（ii）の含有量としては、上記活性エネルギー線硬化型化合物（ｉ）１００質量部に対して、好ましくは８０〜４００質量部、より好ましくは１００〜３００質量部である。
【００４４】
（光重合開始剤（iii））
活性エネルギー線感応型組成物には、光重合開始剤を含有する。
光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル等が挙げられる。
なお、これらの光重合開始剤は、単独で又は２種以上を組み合わせて用いてもよい。
【００４５】
なお、これらの活性エネルギー線硬化型化合物（ｉ）、シリカ微粒子（ii）、及び光重合開始剤（iii）を含む活性エネルギー線感応型組成物の市販品としては、例えば、「オプスターＺ７５３０」、「オプスターＺ７５２４」、「オプスターＴＵ４０８６」（製品名、いずれもＪＳＲ（株）製）等が挙げられる。
【００４６】
（紫外線吸収剤）
活性エネルギー線感応型組成物には、必要に応じて、紫外線吸収剤を含有してもよい。
紫外線吸収剤としては、ベンゾトリアゾール系紫外線吸収剤、ヒンダードアミン系紫外線吸収剤、ベンゾフェノン系紫外線吸収剤、トリアジン系紫外線吸収剤等が挙げられる。これらの紫外線吸収剤は、単独で又は２種以上を組み合わせて用いてもよい。これらの中でも、分子内にラジカル重合性の二重結合を有するラジカル重合性紫外線吸収剤が好ましい。
紫外線吸収剤の含有量としては、活性エネルギー線硬化型化合物（ｉ）、シリカ微粒子（ii）、及び光重合開始剤（iii）の合計１００質量部に対して、好ましくは０．２〜１０質量部、より好ましくは０．５〜７質量部である。
【００４７】
（光安定剤）
活性エネルギー線感応型組成物には、必要に応じて、光安定剤を含有してもよい。
光安定剤としては、ヒンダードアミン系光安定剤、ベンゾフェノン系光安定剤、ベンゾトリアゾール系光安定剤等が挙げられる。これらの光安定剤は、単独で又は２種以上を組み合わせて用いてもよい。
光安定剤の含有量としては、活性エネルギー線硬化型化合物（ｉ）、シリカ微粒子（ii）、及び光重合開始剤（iii）の合計１００質量部に対して、好ましくは０．２〜１０質量部、より好ましくは０．５〜７質量部である。
【００４８】
〔微粒子（ｂ１）〕
微粒子（ｂ１）は、平均粒径が５００ｎｍを超える微粒子であり、無機系微粒子、有機系微粒子のいずれでもよい。
無機系微粒子としては、例えば、シリカ微粒子、カーボン微粒子、及びアルミナ微粒子、チタニア微粒子、ジルコニア微粒子、酸化亜鉛微粒子等の金属酸化物微粒子等が挙げられる。
有機系微粒子としては、例えば、アクリル系樹脂微粒子、アクリル−スチレン系共重合体微粒子、シリコーン系微粒子、メラミン系樹脂微粒子、ポリカーボネート系微粒子、ポリエチレン系微粒子、ポリスチレン系微粒子、ベンゾグアナミン系樹脂微粒子等が挙げられる。
なお、これらの微粒子は単独で、又は２種以上を組み合わせて用いてもよい。
また、微粒子の形状は、特には制限されず、球状、不定形のいずれであってもよいが、球状の微粒子であることが好ましい。
これらの微粒子の中でも、変動係数（ＣＶ値）の低い微粒子が得られやすく、ＨＣ層の最大高さ（Ｒｙ）を所定の範囲に調整しやすくする観点から、有機系微粒子が好ましく、アクリル系樹脂微粒子がより好ましい。
【００４９】
微粒子（ｂ１）は、平均粒径が５００ｎｍを超える。平均粒径が５００ｎｍ以下であると、得られるＮＲ防止シートの防眩性が劣る傾向にある。
微粒子（ｂ１）の平均粒径としては、防眩性の向上、及びＨＣ層の最大高さ（Ｒｙ）の調整を容易にする観点から、好ましくは０．５〜１５．０μｍ、より好ましくは１．０〜１０．０μｍ、更に好ましくは２．５〜７．５μｍである。
なお、本発明において、微粒子（ｂ１）及び後述の微粒子（ｂ２）の平均粒径は、レーザー回折散乱式粒度分布測定装置を用いて求めた粒度分布における積算値５０％での粒径（メジアン径Ｄ50）であり、具体的には実施例に記載された方法により測定された値である。
【００５０】
微粒子（ｂ１）の下記の式で表される粒子径分布の変動係数（ＣＶ値）は、最大高さ（Ｒｙ）を所定の範囲に調整する観点から、好ましくは３０％未満、より好ましくは２４％以下、更に好ましくは１８％以下である。このＣＶ値が小さいほど、微粒子の粒径のばらつきが小さいことを表している。
ＣＶ値（％）＝（粒径の標準偏差／平均粒径）×１００
なお、本発明において、微粒子（ｂ１）及び後述の微粒子（ｂ２）の変動係数（ＣＶ値）は、レーザー回折散乱式粒度分布測定装置を用いて測定した値であり、具体的には実施例に記載された方法により測定された値である。
【００５１】
〔ハードコート層の形成方法〕
本発明のＮＲ防止シートを構成するＨＣ層は、上述した透明プラスチックフィルムの片面に、上記の原料組成物、微粒子（ｂ１）等を含有したハードコート層形成材料（以下「ＨＣ層形成材料」ともいう）を用いて形成される。
また、透明プラスチックフィルムへの塗布性を向上させるために、上記成分を含むＨＣ層形成材料に更に溶媒を加えて塗布液の形態とすることが好ましい。
【００５２】
用いる溶媒としては、例えば、ヘキサン、ヘプタン等の脂肪族炭化水素、トルエン、キシレン等の芳香族炭化水素、塩化メチレン、塩化エチレン等のハロゲン化炭化水素、メタノール、エタノール、プロパノール、ブタノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶媒、プロピレングリコールモノメチルエーテル等のエーテル系溶媒等が挙げられる。
【００５３】
溶媒を加えて塗布液とした場合、該塗布液の固形分濃度は、透明プラスチックフィルムへの塗布性及び作業性の観点から、好ましくは１〜６０質量％、より好ましくは５〜４０質量％に調整することが好ましい。
【００５４】
そして、前記ＨＣ層形成材料を含む塗布液を、例えば、バーコート法、ナイフコート法、ロールコート法、ブレードコート法、ダイコート法、グラビアコート法等により、前記透明プラスチックフィルムの片面にコーティングして塗膜を形成させ乾燥させた後、この塗膜に活性エネルギー線を照射して、該塗膜を硬化させることにより、ＨＣ層が形成される。
【００５５】
活性エネルギー線としては、例えば、紫外線や電子線等が挙げられ、紫外線が好ましい。
紫外線は、高圧水銀ランプ、無電極ランプ、メタルハライドランプ、キセノンランプ等により得られる。紫外線の照射量は、特に制限はないが、好ましくは１００〜５００ｍＪ／ｃｍ2、より好ましくは１５０〜４５０ｍＪ／ｃｍ2である。
一方、電子線は、電子線加速器等によって得られる。電子線の照射量は、特に制限はないが、好ましくは１５０〜３５０ｋＶである。なお、電子線を使用する場合は、光重合開始剤を添加することなく、硬化膜を得ることができる。
【００５６】
［ニュートンリング防止層］
本発明のＮＲ防止シートを構成するニュートンリング防止層は、有機・無機ハイブリッド硬化樹脂（ａ２）及び微粒子（ｂ２）を含み、上記要件（Ｉ）を満たすものである。
ＮＲ防止層は、有機・無機ハイブリッド硬化樹脂（ａ２）を含み、樹脂（ａ２）をマトリックスとする層である。樹脂（ａ２）を用いることで、ＮＲ防止層の耐光性を向上させることができる。また、ＨＣ層と共に有機・無機ハイブリッド硬化樹脂を用いているため、ＨＣ層とＮＲ防止層との硬化収縮率の差が小さくなり、加熱時のカールの発生をより効果的に抑制することができる。
【００５７】
ＮＲ防止層の厚み（ｚ２）は、上記要件（II）を満たすように適宜調整されるが、ニュートンリング防止性、耐光性及び防眩性、並びに視認性の観点から、耐光性及び防眩性、並びに視認性の観点から、好ましくは０．５〜８．０μｍ、より好ましくは１．０〜６．５μｍ、更に好ましくは１．５〜５．０μｍである。
【００５８】
また、ＮＲ防止層から微粒子の突出量が、ニュートンリング防止性とぎらつき防止性を共に向上させる観点から、好ましくは０．５〜６．０μｍ、より好ましくは０．８〜５．２μｍ、更に好ましくは１．０〜４．２μｍである。この突出量が０．５μｍ以上であれば、優れたニュートンリング防止性を発現させることができる。一方６．０μｍ以下であれば、優れたぎらつき防止性を発現させることができる。
なお、この突出量は、微粒子の平均粒径からニュートンリング防止層の厚みを引くことにより算出された値である。
【００５９】
ＮＲ防止層における微粒子（ｂ２）の含有量（ｒ２）は、上記要件（Ｉ）及び（III）を満たすように適宜調製されるが、ＮＲ防止層を構成する全材料中、好ましくは１〜３０質量％、より好ましくは１．５〜２０質量％、更に好ましくは５〜１６質量％である。１質量％以上であれば、防眩性を向上させることができる。また、優れたニュートンリング防止性能も発現させることができる。一方、３０質量％以下であれば、精彩性が良好となり、優れた視認性を有するＮＲ防止シートを得ることができる。
【００６０】
また、ＮＲ防止層における有機・無機ハイブリッド硬化樹脂（ａ２）の含有量は、ＮＲ防止層の強度を維持する観点から、好ましくは７０〜９９質量％、より好ましくは８０〜９８．５質量％、更に好ましくは８４〜９５質量％である。
【００６１】
〔有機・無機ハイブリッド硬化樹脂（ａ２）〕
有機・無機ハイブリッド硬化樹脂（ａ２）の原料組成物としては、ＨＣ層の樹脂（ａ１）の原料組成物と同様に、活性エネルギー線硬化型化合物（ｉ）、平均粒径が０．５〜５００ｎｍのシリカ微粒子（ii）、及び光重合開始剤（iii）を含む、活性エネルギー線感応型組成物が好ましい。
また、該組成物には、本発明の効果を損なわない範囲で必要に応じて、光重合開始剤、紫外線吸収剤、光安定剤、酸化防止剤、赤外線吸収剤、帯電防止剤、レベリング剤、消泡剤等の添加剤を含むことができる。これらの中でも、耐光性を向上させる観点から、紫外線吸収剤、光安定剤を含むことが好ましい。
【００６２】
活性エネルギー線感応型組成物に含まれる、活性エネルギー線硬化型化合物（ｉ）、シリカ微粒子（ii）、及び光重合開始剤（iii）、並びに、紫外線吸収剤、光安定剤等の添加剤は、ＨＣ層の樹脂（ａ１）の原料組成物として用いたものと同様のものを用いることができ、好ましい化合物、含有量の好適範囲等についても、樹脂（ａ１）の原料組成物と同じである。
【００６３】
なお、有機・無機ハイブリッド硬化樹脂（ａ２）の原料組成物は、有機・無機ハイブリッド硬化樹脂（ａ１）の原料組成物と同じであることが好ましい。ＮＲ防止層の樹脂（ａ２）の原料組成物とＨＣ層の樹脂（ａ１）の原料組成物とが同じであることで、ＨＣ層とＮＲ防止層との硬化収縮率の差が小さくなり、加熱時のカールの発生をより効果的に抑制することができる。
【００６４】
〔微粒子（ｂ２）〕
微粒子（ｂ２）は、平均粒径が５００ｎｍを超える微粒子であり、無機系微粒子、有機系微粒子のいずれであってもよい。
無機系微粒子及び有機系微粒子としては、微粒子（ｂ１）で挙げたものを用いることができる。これらの微粒子は、単独で又は２種以上組み合わせて用いてもよい。
また、微粒子の形状は、特には制限されず、球状、不定形のいずれであってもよいが、球状の微粒子であることが好ましい。
これらの中でも、変動係数（ＣＶ値）の低い微粒子が得られやすく、ＮＲ防止層の最大高さ（Ｒｙ）を所定の範囲に調整しやすくする観点から、有機系微粒子が好ましく、アクリル系樹脂微粒子がより好ましい。
【００６５】
微粒子（ｂ２）は、平均粒径が５００ｎｍを超える。平均粒径が５００ｎｍ以下であると、Ｒｙが０．５μｍ以上とすることが困難となり、ニュートンリング防止性能が発現し難くなる。
微粒子（ｂ２）の平均粒径としては、ＮＲ防止層のＲｙの調整を容易にする観点、並びにＮＲ防止シートのニュートンリング防止性能及びぎらつき防止性能の向上の観点から、好ましくは１．０〜１０．０μｍ、より好ましくは２．０〜８．５μｍ、更に好ましくは３．５〜７．８μｍである。
【００６６】
また、微粒子（ｂ２）は、ニュートンリング防止層表面の粗さ曲線から求められる最大高さ（Ｒｙ）を所望の値に容易に制御する観点から、粒径のばらつきはできるだけ小さい方が好ましい。そのため、この微粒子（ｂ２）の下記の式で表される粒子径分布の変動係数（ＣＶ値）は、好ましくは３０％未満、より好ましくは２４％以下、更に好ましくは１８％以下である。このＣＶ値が小さいほど、微粒子の粒径のばらつきが小さいことを表している。
ＣＶ値（％）＝（粒径の標準偏差／平均粒径）×１００
【００６７】
［ニュートンリング防止層の形成方法］
本発明のＮＲ防止シートを構成するＮＲ防止層は、上述した透明プラスチックフィルムのＨＣ層が形成された面とは反対側の面に、樹脂（ａ２）の原料組成物、微粒子（ｂ２）等を含有したニュートンリング防止層形成材料（以下「ＮＲ防止層形成材料」ともいう）を用いて形成される。
また、透明プラスチックフィルムへの塗布性を向上させるために、上記成分を含むＮＲ防止層形成材料に、更に溶媒を加えて、塗布液の形態とすることが好ましい。用いる溶媒としては、ＨＣ層形成材料で用いられる溶媒と同様のものが挙げられる。
【００６８】
溶媒を加えて塗布液とした場合、該塗布液の固形分濃度は、透明プラスチックフィルムへの塗布性及び作業性の観点から、好ましくは１〜６０質量％、より好ましくは５〜４０質量％である。
【００６９】
そして、前記ＮＲ防止層形成材料を含む塗布液を、上述の塗布法により、前記透明プラスチックフィルムの片面にコーティングして塗膜を形成させ乾燥させた後、この塗膜に活性エネルギー線を照射して、該塗膜を硬化させることにより、ＮＲ防止層が形成される。
活性エネルギー線としては、例えば、紫外線や電子線等が挙げられ、紫外線が好ましい。紫外線の照射量、電子線の照射量は、ＨＣ層の形成方法で記載の範囲と同様である。
【実施例】
【００７０】
［実施例１］
（ハードコート層の形成）
表１に記載の配合組成を有するハードコート層形成材料（ＨＣ層形成材料）を調製し、溶媒としてメチルエチルケトン（ＭＥＫ）を用いて、固形分濃度が４０質量％のハードコート層形成塗布液（ＨＣ層形成塗布液）を調製した。
次いで、透明プラスチックフィルムとして、厚み１８８μｍのポリエステルフィルム（三菱樹脂株式会社製、製品名「ダイアホイルＯ３００」）の片面に、上記ＨＣ層形成塗布液をマイヤーバーＮｏ．６で塗布し、７０℃で１分間加熱することで溶媒を蒸発させて塗膜を形成させた後、紫外線照射装置（アイグラフィックス株式会社製、製品名「アイグランテージＥＣＳ−４０１ＧＸ型」、光源：高圧水銀灯）を用いて、該塗膜に紫外線を照射し（照射条件＝ランプ電力：２ｋＷ、コンベアスピード：４．２３ｍ／ｍｉｎ、照度：２４０ｍＷ／ｃｍ2、光量：３０７ｍＪ／ｃｍ2）、塗膜を硬化させ、膜厚２．０μｍのハードコート層を形成した。
【００７１】
（ニュートンリング防止層の形成）
表１に記載の配合組成を有するニュートンリング防止層形成材料（ＮＲ防止層形成材料）を調製し、溶媒としてＭＥＫを用いて、固形分濃度が４０質量％のニュートンリング防止層形成塗布液（ＮＲ防止層形成塗布液）を調製した。
次いで、ハードコート層を形成した面とは反対側のポリエステルフィルムの面に、当該ＮＲ防止層形成塗布液をマイヤーバーＮｏ．６で塗布し、その後はハードコート層の形成過程と同様にして、膜厚２．０μｍのニュートンリング防止層を形成し、ニュートンリング防止シートＰ１を作製した。
【００７２】
［実施例２］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．１０で塗布し、膜厚４．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．１０で塗布し、膜厚４．０μｍのニュートンリング防止層を形成し、ニュートンリング防止シートＰ２を作製した。
【００７３】
［実施例３］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．６で塗布し、膜厚２．０μｍのニュートンリング防止層を形成し、ニュートンリング防止シートＰ３を作製した。
【００７４】
［実施例４］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．６で塗布し、膜厚２．０μｍのニュートンリング防止層を形成し、ニュートンリング防止シートＰ４を作製した。
【００７５】
［実施例５］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．１０で塗布し、膜厚４．０μｍのニュートンリング防止層を形成し、ニュートンリング防止シートＰ５を作製した。
【００７６】
［比較例１］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．６で塗布し、膜厚２．０μｍのニュートンリング防止層を形成し、ニュートンリング防止シートＱ１を作製した。
【００７７】
［比較例２］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．１２で塗布し、膜厚７．０μｍのニュートンリング防止層を形成し、ニュートンリング防止シートＱ２を作製した。
【００７８】
［比較例３］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．６で塗布し、膜厚２．０μｍのニュートンリング防止層を形成し、ニュートンリング防止シートＱ３を作製した。
【００７９】
［比較例４］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．６で塗布し、膜厚２．０μｍのニュートンリング防止層を形成し、ニュートンリング防止シートＱ４を作製した。
【００８０】
［比較例５］
（ハードコート層の形成）
表１に記載の配合組成を有するＨＣ層形成材料を調製し、溶媒としてＭＥＫを用いて、固形分濃度が４０質量％のＨＣ層形成塗布液を調製し、実施例１と同様の方法で、前記ＨＣ層形成塗布液をマイヤーバーＮｏ．６で塗布し、膜厚２．０μｍのハードコート層を形成した。
（ニュートンリング防止層の形成）
次いで、表１に記載の配合組成を有するＮＲ防止層形成材料を調製し、溶媒としてＭＥＫを用いて、固形分濃度が４０質量％のＮＲ防止層形成塗布液を調製し、実施例１と同様の方法で、前記ＮＲ防止層形成塗布液をマイヤーバーＮｏ．６で塗布し、膜厚２．０μｍのニュートンリング防止層を形成し、ニュートンリング防止シートＱ５を作製した。
【００８１】
【表１】
2013171126.tif 000005
【００８２】
上記表１中の記号は、以下のとおりである。
・Ａ−１：「オプスターＺ７５３０（製品名、ＪＳＲ株式会社製、多官能性（メタ）アクリレート系モノマー、重合性不飽和基を有する有機化合物で表面修飾された平均粒径１００ｎｍ以下のシリカ微粒子、光重合開始剤を含む活性エネルギー線感応型組成物。樹脂固形分７３質量％。樹脂固形分のうち、６０質量％が重合性不飽和基を有する有機化合物で表面修飾された平均粒径１００ｎｍ以下のシリカ微粒子である。）」なお、この樹脂の硬化物において、走査型電子顕微鏡で観察されるシリカ微粒子の粒径（任意に抽出したシリカ凝集物の最長の径を測定した値の１０点平均）は５０ｎｍである。
・Ａ−２：「ＮＫエステルＡ−ＤＰＨ（製品名、新中村化学工業株式会社製、ジペンタエリスリトールヘキサアクリレート、樹脂固形分１００％）」中に含まれる、ジペンタエリスリトールヘキサアクリレートと、ＮＫエステルＡ−ＤＰＨの１００質量部に対して、５質量部の「イルガキュア１８４（製品名、ＢＡＳＦ社製、１−ヒドロキシ−シクロヘキシル−フェニル−ケトン、光重合開始剤）」からなる電離放射線硬化型樹脂組成物。
・Ｂ−１：「ＭＸ−３００（製品名、綜研化学株式会社製、平均粒径５．０μｍ、ＣＶ値１５．０％の球状架橋アクリル微粒子）」
・Ｂ−２：「ＭＸ−５００（製品名、綜研化学株式会社製、平均粒径７．２μｍ、ＣＶ値１１．８％の球状架橋アクリル微粒子）」
・Ｂ−３：「ＭＸ−８００（製品名、綜研化学株式会社製、平均粒径９．８μｍ、ＣＶ値２６．０％の球状架橋アクリル微粒子）」
・Ｂ−４：「サイリシア４３０（製品名、富士シリシア株式会社製、平均粒径４．１μｍ、ＣＶ値４０．０％の不定形シリカ微粒子）」
・Ｃ−１：「ＲＵＶＡ−９３（製品名、大塚化学株式会社製、重合性ベンゾトリアゾール紫外線吸収剤、固形分１００％）」
・Ｃ−２：「チヌビン（製品名、ＢＡＳＦ社製、ヒンダードアミン系光安定剤、固形分１００％）」
【００８３】
以上のようにして作製したニュートンリング防止シートについて、以下の基準により評価をした。その評価結果を表２に示す。
【００８４】
（１）微粒子の平均粒径、粒子分布の変動係数（ＣＶ値）
サンプルとして、分散媒であるメチルエチルケトンを用い、５質量％濃度の分散液を調製し、レーザー回折散乱式粒度分布測定装置（株式会社堀場製作所製、機種名「ＬＡ−９２０」）を用いて測定した。なお、微粒子の平均粒径は、測定した粒度分布における積算値５０％での粒径（メジアン径Ｄ50）である。
【００８５】
（２）最大表面粗さ（Ｒｙ）
接触式表面粗さ計（ミツトヨ社製、製品名「ＳＶ３０００Ｓ４」）を用いて、ＪＩＳ  Ｂ  ０６０１−１９９４に準拠して測定した。
【００８６】
（３）耐光性
（試験方法）
ＪＩＳ  Ｂ  ７７５１−２００７に準じて、「紫外線フェードメーターＵ４８（製品名、スガ試験機株式会社製）」を用いて、ＨＣ層側からＮＲ防止シートに紫外線を５００時間照射した。
（評価方法）
・密着性：ＪＩＳ  Ｋ  ５６００−１９９９に準じて、試験後、剥がれが明確に５％以下のものを密着性が良好とした。
・外観：試験後の膜層を目視観察し、精彩性の変化、黄変が生じていないものを外観が良好とした。
以下の基準に基づいて、ＨＣ層もしくはＮＲ防止層の耐光性を以下のように評価した。
Ａ：密着性、外観が共に良好である。
Ｂ：密着性、外観の一方が不良である。
Ｃ：密着性、外観が共に不良である。
【００８７】
（４）防眩性
蛍光灯をＨＣ層表面に映り込ませ、蛍光灯の輪郭が映り込みか否かを目視により観察し、以下の基準に基づいて、防眩性を評価した。
Ａ：蛍光灯の輪郭が映り込まず、防眩性が非常に良好である。
Ｂ：蛍光灯の輪郭がほとんど映り込まず、防眩性が良好である。
Ｃ：蛍光灯の輪郭が映り込み、防眩性が不良である。
【００８８】
（５）ヘーズ値
ヘーズメーター（日本電色工業株式会社製、製品名「ＮＤＨ２０００」）を用いて、ＪＩＳ  Ｋ  ７１３６−２０００に準拠して測定した。
【００８９】
（６）透過鮮明度
写像性測定器（スガ試験機株式会社製、製品名「ＩＣＭ−１０Ｐ」）を用いて、ＪＩＳ  Ｋ  ７３７４−２００７に準拠して測定した。５種類のスリット（スリット幅：０．１２５ｍｍ、０．２５ｍｍ、０．５ｍｍ、１ｍｍ及び２ｍｍのスリット）での合計値を透過鮮明度として表した。
【００９０】
（７）ニュートンリング防止性
ニュートンリング防止シートを表面が平滑なガラス板上に置き、ＮＲ防止層がガラス板に密着するように指で押し、以下の基準によりニュートンリングの発生を目視で評価した。
Ａ：ニュートンリングが見え難い。
Ｂ：ニュートンリングが僅かに見える。
Ｃ：未処理のポリエステルフィルムと比較して同程度にニュートンリングが見える。
【００９１】
（８）ぎらつき防止性
パソコン（ヒューレット・パッカード株式会社製、製品名「ＨＰ  Ｃｏｍｐａｑ  ６７３０／ＣＴ  Ｎｏｔｅｂｏｏｋ  ＰＣ」）の画面を緑色にし、ＮＲ防止層面をパソコンの画面に密着させて、ぎらつきの発生を目視観察して、以下の基準によりぎらつき防止性を評価した。
Ａ：ぎらつきが発生しない。
Ｂ：少しぎらつきが発生する。
Ｃ：大量にぎらつきが発生する。
【００９２】
（９）加熱カール
ＮＲ防止層が上になるようにし、ニュートンリング防止シートを１５０℃で３０分間加熱した。次いで、平らな板にＮＲ防止層を上にしてニュートンリング防止シートを置き、室温で３０分間放冷をした後、板表面からのニュートンリング防止シートの最大の浮き高さを定規で測定した。
測定した最大浮き高さについて、以下の基準により、加熱カールの発生の抑制効果を評価した。
Ａ：最大浮き高さ５ｍｍ未満。
Ｂ：最大浮き高さ５ｍｍ以上１５ｍｍ未満。
Ｃ：最大浮き高さ１５ｍｍ以上。
【００９３】
【表２】
2013171126.tif 000006
【００９４】
表２に示すとおり、実施例１〜５のニュートンリング防止シートＰ１〜Ｐ５は、耐光性、防眩性、及び精彩性（ヘーズ値、透過鮮明度）のバランスが良好であり、ニュートンリング防止性、及びぎらつき防止性に優れ、加熱時のカールの発生が抑制されていることが分かる。
一方、比較例１〜４のニュートンリング防止シートＱ１〜Ｑ３では、ニュートンリング防止性、ぎらつき防止性、加熱カール発生の抑制効果のいずれかにおいて問題がある結果となった。
【産業上の利用可能性】
【００９５】
本発明のニュートンリング防止シートは、ニュートンリング防止性、ぎらつき防止性、耐光性、耐眩製、及び精彩性に優れ、加熱時のカールの発生を抑え得る。そのため、本発明のニュートンリング防止シートは、例えば、タッチパネルの部材等の用途として好適である。
【符号の説明】
【００９６】
１    ニュートンリング防止シート
１１  透明プラスチックフィルム
１２  ハードコート層
１３  ニュートンリング防止層
【図１】
2013171126.tif 000007